(57)【要約】【課題】  基材と粘着シートの接着性を向上させるために用いる塩素成分を含まない水系プライマー組成物を提供するものである。【解決手段】  本発明の水系プライマー組成物は、エチレン−酢酸ビニル共重合体エマルジョンとポリオレフィン水性ディスパージョン、エチレンイミン誘導体及びスチレン−ブタジエン共重合体ラテックスからなる。好ましくは、エチレン−酢酸ビニル共重合体エマルジョン１００重量部に対し、ポリオレフィン水性ディスパージョン５〜５０重量部、エチレンイミン誘導体１〜５０重量部、スチレン−ブタジエン共重合体ラテックス１０〜３００重量部からなる水系プライマー組成物とする。【選択図】      なし【特許請求の範囲】
【請求項１】
エチレン−酢酸ビニル共重合体エマルジョンとポリオレフィン水性ディスパージョン、エチレンイミン誘導体及びスチレン−ブタジエン共重合体ラテックスからなる水系プライマー組成物。
【請求項２】
エチレン−酢酸ビニル共重合体エマルジョン１００重量部に対し、ポリオレフィン水性ディスパージョンの５〜５０重量部、エチレンイミン誘導体１〜５０重量部、スチレン−ブタジエン共重合体ラテックス１０〜３００重量部からなる請求項１記載の水系プライマー組成物。
【発明の詳細な説明】
【技術分野】
【０００１】
本発明は、石膏ボード、ケイカル板等の基材に予め粘着塗工されたシートいわゆる壁紙シート等を貼り合わせる際に、基材と粘着シートの接着性を向上させるために用いられるプライマーに関する。
【背景技術】
【０００２】
従来一般に用いられていたプライマーは溶剤型であった。しかし、プライマーの塗工や乾燥の際に、有機溶剤が揮散し、室内に残留したり、作業者の衛生上、公害といった面からも無溶剤化が強く要望されている。一方、水系のプライマーとしてクロロプレンラテックスを主成分としたものが提案されているが、昨今の壁紙の材質は環境対応品として塩ビ系シートからポリオレフィン系シートに移行しており、その流れからもプライマーに対しても脱塩素の要望が高まっている。
【発明の開示】
【発明が解決しようとする課題】
【０００３】
基材と壁紙等粘着シートとの接着性を向上させるために用いられる塩素成分を含まない水系プライマー組成物を提供するものである。
【課題を解決するための手段】
【０００４】
本発明の水系プライマー組成物は、エチレン−酢酸ビニル共重合体エマルジョン、ポリオレフィン水性ディスパージョン、エチレンイミン誘導体及びスチレン−ブタジエン共重合体ラテックスからなる。好ましくは、エチレン−酢酸ビニル共重合体エマルジョン１００重量部に対し、ポリオレフィン水性ディスパージョン５〜５０重量部、エチレンイミン誘導体１〜５０重量部、スチレン−ブタジエン共重合体ラテックス１０〜３００重量部からなる水系プライマー組成物とする。
【０００５】
エチレン−酢酸ビニル共重合体エマルジョンは、例えば、エチレンと酢酸ビニルを乳化重合して得られるものであり、他に共重合可能なモノマーが共重合されていてもよい。
【０００６】
エチレン−酢酸ビニル共重合体エマルジョンに配合されるポリオレフィン水性ディスパージョンはエチレン−酢酸ビニルコポリマー等が用いられ、例えば、ポリオレフィン水性ディスパージョン（三井化学製商品名「ケミパール７２Ｎ」樹脂分２４重量％）が用いられる。ポリオレフィン水性ディスパージョンが、エチレン−酢酸ビニル共重合エマルジョン１００重量部に対して、５重量部未満であると石膏ボード等にプライマーとして塗布し、その後粘着シートに貼り合わせたとき紙むしりが大きくなる。５０重量部をこえると水系プライマー組成物の経時安定性が低下するので５〜５０重量部が好ましく、より好ましい範囲は１０〜２０重量部である。
【０００７】
本発明で用いられるエチレンイミン誘導体としては、ポリエチレンイミン、活性アミン基含有ポリマー等が挙げられる。エチレン−酢酸ビニル共重合体エマルジョン１００重量部に対して、エチレンイミン誘導体の添加量が１重量部未満であると石膏ボード、ケイカル板等にプライマーとして塗布した場合粘着力が低下し、５０重量部を超えると石膏ボードにプライマーとして塗布し、その後、粘着シートに貼り合わせると紙むしりが大きくなるので１〜５０重量部が好ましく、特に好ましくは、１０〜３０重量部である。
【０００８】
スチレン−ブタジエン共重合体ラテックスは、一般にスチレンとブタジエンを乳化重合して得られるものであるが、他の共重合可能なモノマーが共重合されていてもよい。エチレン−酢酸ビニル共重合体エマルジョン１００重量部に対してスチレン−ブタジエン共重合体ラテックスは１０重量部未満であると石膏ボードとケイカル板での粘着力が低下し、３００重量部を超えると石膏ボード、ケイカル板にプライマーとして塗布し、その後粘着シートに貼り合わせると紙むしりが大きくなる。好ましくは１０〜３００重量部、より好ましくは、８０〜１２０重量部である。
【発明の効果】
【０００９】
本発明の水系プライマー組成物は、エチレン−酢酸ビニル共重合体エマルジョンとポリオレフィン水性ディスパージョン、エチレンイミン誘導体及びスチレン−ブタジエン共重合体ラテックスからなるので石膏ボード等にプライマーとして塗布し、粘着シートを貼り合わせた場合、接着力は従来のものより高くなるが、壁紙を石膏ボードに貼り合わせた時、貼り合わせ後しばらくの間の粘着力は壁紙の貼り合わせ位置を調整できる程度のものであり、位置調整が完了してから充分時間が経つと粘着力が高くなるという、貼り合わせ直後には再剥離性を有するので、施工時の貼り直しが可能で、且つ、貼り合わせた後の粘着力を従来以上に向上させ、石膏ボード、ケイカル板用のプライマーとして用いた場合、プライマーを用いない場合より格段に粘着力を向上させることができる。
【００１０】
（実施例１）
エチレン−酢酸ビニル共重合体エマルジョン（ＥＶＡエマルジョン：住化ケムテック製商品名「SF−４６７」樹脂分６５重量％)１００重量部、ポリオレフィン水性ディスパージョン（三井化学製  商品名「ケミパール７２Ｎ」樹脂分２４重量％）２０重量部、エチレンイミン誘導体（日本触媒製  商品名「ポリメントＳＫ−１０００」樹脂分３０重量％）３重量部、スチレン−ブタジエン共重合体ラテックス（SBラテックス  旭化成製  商品名「XA−７１３５」樹脂分５０重量％）を１２３重量部配合し水系プライマー組成物を得た。
【００１１】
（比較例１）
ポリオレフィン水性ディスパージョンを添加しなかった以外は実施例１と同様にして水系プライマー組成物を得た。
（比較例２）
エチレンイミン誘導体を添加しなかった以外は実施例１と同様にして水系プライマー組成物を得た。
（比較例３）
スチレン−ブタジエン共重合体ラテックスを添加しなかった以外は実施例１と同様にして水系プライマー組成物を得た。
【００１２】
これら得られた水系プライマー組成物について、以下の試験方法により性能を評価した。
水系プライマー組成物を４倍に希釈し、下記条件で試験を行った。
下地材：石膏ボード又はケイカル板
塗布方法：刷毛塗り
乾燥：常温２０℃
粘着シート：PMO1072（積水化学製）
（貼り合わせ方法）
圧締条件：２Ｋｇのローラー２往復
養生：２３℃、５０％ＲＨ、養生時間は、下記に示す測定時点までの時間である。
（１８０度ピール試験）
測定条件：引っ張り速度３００ｍｍ／min  ２５mm
測定時点：貼り合わせ後１日、１週間（１Ｗ）、４週間（４Ｗ）
（紙むしり性）
再剥離性評価のために、石膏ボードに粘着シートを荷重１Ｋgのローラー１往復で押さえた後、直ちに粘着シートを剥がす引き剥がし試験での紙むしり具合を観察観察して評価
した。判定は次ぎの３段階で行なった。
○紙破なし、△３０％以下の紙破、×３０％を超える紙破
【００１３】
【表１】
2005105072.tif 000002